(57)【要約】      （修正有）【課題】表面性、剛性、走行安定性、ろ水性に優れた工業用織物を提供する。【解決手段】上面側表面がａ）１本の上面側緯糸の上側を通った後１本の上面側緯糸の下側を通る組織からなる経糸完全組織と、ｂ）２本の上面側緯糸の上側を通った後２本の上面側緯糸の下側を通る組織からなる経糸完全組織、ｃ）又は１本の上面側緯糸の上側を通った後３本の上面側緯糸の下側を通る組織からなる経糸完全組織、ｄ）又は３本の上面側緯糸の上側を通った後１本の上面側緯糸の下側を通る組織からなる経糸完全組織、ｅ）又は３本の上面側緯糸の上側を通った後３本の上面側緯糸の下側を通る組織からなる経糸完全組織、ｆ）又は２本の上面側緯糸の上側を通った後４本の上面側緯糸の下側を通る組織からなる経糸完全組織、等からなる経糸完全組織ｂ）〜の経糸完全組織のうちいずれか１つの経糸完全組織とを交互に配置してなることを特徴とする工業用二層織物である。【選択図】図１
2006144145.tif 000002
【特許請求の範囲】
【請求項１】
上下に配置された上面側経糸と下面側経糸の組と、上面側緯糸および下面側緯糸と、該緯糸と織り合わされて上面側表面組織の一部と下面側表面組織の一部を形成する経地糸接結糸により構成された工業用二層織物において、
上面側表面が（ａ）１本の上面側緯糸の上側を通った後１本の上面側緯糸の下側を通る組織からなる経糸完全組織と、（ｂ）２本の上面側緯糸の上側を通った後２本の上面側緯糸の下側を通る組織からなる経糸完全組織、（ｃ）または１本の上面側緯糸の上側を通った後３本の上面側緯糸の下側を通る組織からなる経糸完全組織、（ｄ）または３本の上面側緯糸の上側を通った後１本の上面側緯糸の下側を通る組織からなる経糸完全組織、（ｅ）または３本の上面側緯糸の上側を通った後３本の上面側緯糸の下側を通る組織からなる経糸完全組織、（ｆ）または２本の上面側緯糸の上側を通った後４本の上面側緯糸の下側を通る組織からなる経糸完全組織、（ｇ）または４本の上面側緯糸の上側を通った後２本の上面側緯糸の下側を通る組織からなる経糸完全組織、（ｈ）または１本の上面側緯糸の上側を通った後５本の上面側緯糸の下側を通る組織からなる経糸完全組織、（ｉ）または５本の上面側緯糸の上側を通った後１本の上面側緯糸の下側を通る組織からなる（ｂ）〜（ｉ）の経糸完全組織のうちいずれか１つの経糸完全組織とを交互に配置してなることを特徴とする工業用二層織物。
【請求項２】
請求項１に記載された工業用二層織物を構成する完全組織が経糸１６本からなる１６シャフト、または経糸２４本からなる２４シャフトである工業用二層織物。
【請求項３】
請求項１または２に記載された工業用二層織物の上面側表面組織が、１種類または２種類の緯糸完全組織から構成されている、工業用二層織物。
【請求項４】
１組以上の上面側経糸と下面側経糸の両方が、上面側緯糸および下面側緯糸と織り合わされて上面側表面組織の一部と下面側表面組織の一部を形成する経地糸接結糸であり、上面側表面は組になった経地糸接結糸がそれぞれ別の上面側緯糸と織り合わされ、それらが協働して上面側完全組織を構成する１本の経糸として機能する、請求項１ないし３のいずれか１項に記載された工業用二層織物。
【請求項５】
１本以上の上面側経糸が、上面側緯糸および下面側緯糸と織り合わされて上面側表面組織の一部と下面側表面組織の一部を形成する経地糸接結糸であり、該経地糸接結糸と下面側経糸の組では、上面側表面は経地糸接結糸が上面側緯糸と織り合わされて上面側完全組織を構成する１本の経糸として機能する、請求項１ないし３のいずれか１項に記載された工業用二層織物。
【請求項６】
１本以上の下面側経糸が、上面側緯糸および下面側緯糸と織り合わされて上面側表面組織の一部と下面側表面組織の一部を形成する経地糸接結糸であり、該経地糸接結糸と上面側経糸の組では、上面側表面は経地糸接結糸と上面側経糸がそれぞれ別の上面側緯糸と織り合わされ、それらが協働して上面側完全組織を構成する１本の経糸として機能する、請求項１ないし３のいずれか１項に記載された工業用二層織物。
【請求項７】
請求項４に記載された組になった経地糸接結糸が、一方の経地糸接結糸が上面側緯糸と織り合わされているところの下側で、もう一方の経地糸接結糸が少なくとも１本の下面側緯糸と織り合わされ、且つ、一方の経地糸接結糸が少なくとも１本の下面側緯糸と織り合わされているところの上側で、もう一方の経地糸接結糸が少なくとも１本の上面側緯糸と織り合わされ、１組の経地糸接結糸が互いに補完し合って上面側表面組織と下面側表面組織を形成している、工業用二層織物。
【請求項８】
下面側織物において、下面側緯糸が隣り合う２本の下面側経糸により下面側から同時に織り込まれ、下面側緯糸が２本の下面側経糸の上側を通った後複数本の経糸の下側を通る組織とすることで下面側表面に経糸複数本分の緯糸ロングクリンプを形成し、且つ下面側経糸が隣り合う左右の下面側経糸と交互に下面側緯糸の下側を通り部分を形成することで、下面側経糸は左右の下面側経糸と交互に隣接しジグザクに配置された、請求項１ないし７のいずれか１項に記載された工業用二層織物。
【請求項９】
上面側表面に上面側緯糸と、上面側緯糸よりも線径の小さい補助緯糸が交互に配置され、且つ補助緯糸が複数本の経糸の上側を通るロングクリンプを形成する部分を有する組織である、請求項１ないし８のいずれか１項に記載された工業用二層織物。
【請求項１０】
上面側緯糸本数が下面側緯糸本数の１から２倍の本数である、請求項１ないし９のいずれか１項に記載された工業用二層織物。
【発明の詳細な説明】
【技術分野】
【０００１】
本発明は、表面性、繊維支持性、剛性、走行安定性、ろ水性等の工業用織物に必要とされる全ての要求を満足させる経地糸接結糸を用いた工業用織物に関する。
【背景技術】
【０００２】
従来から工業用織物としては経糸、緯糸で製織した織物が広く使用されており、例えば抄紙用ワイヤーや搬送用ベルト、ろ布等その他にも多くの分野で使用されており、用途や使用環境に適した織物特性が要求されている。特に織物の網目を利用して原料の脱水等を行う製紙工程で使用される抄紙用ワイヤーでの要求は厳しく、紙に織物のワイヤーマークを転写しにくい表面性に優れた織物、また過酷な環境下においても好適に使用できる程度の剛性を持ち合わせたもの、そして良好な紙を製造するために必要な条件を長期間持続することのできる織物等が要求されている。その他にも繊維支持性、製紙の歩留まりの向上、良好なろ水性、耐摩耗性、寸法安定性、走行安定性等が要求されている。さらに近年では抄紙マシンが高速化しているため、それに伴い抄紙用ワイヤーへの要求も一段と厳しいものとなっている。
このように工業用織物の中でも最も要求が厳しい抄紙用織物について説明すればほとんどの工業用織物の要求とその解決について理解できるので、以下抄紙用織物を代表して本発明を説明する。
【０００３】
抄紙用織物としては特に紙に織物のワイヤーマークを転写しにくい優れた表面性、微細な繊維をとめる繊維支持性、使用末期まで安定した走行が行える走行安定性、剛性等が非常に重要である。これらを満足させる織物として組織や構成に関する研究が進められているが、最近では上面側緯糸、下面側緯糸の両方と織り合わされて上面側表面、下面側表面を形成しつつも接結機能を有する経地糸接結糸を用いた２層織物が使用されている。特開２００４−６８１６８号公報にも経地糸接結糸を用いた２層織物が公開されている。この織物は付加的な接結糸を用いていなく、また表面を形成する経糸が１本の上面側緯糸の上側を通った後、３本の上面側緯糸の下側を通る組織であるため、緯糸の打ち込み本数を増やすことができ、緻密な表面を形成することができる。それにより、表面性、繊維支持性を向上させることができる。しかし、この織物は、上記のように１本の上面側緯糸の上側を通った後、３本の上面側緯糸の下側を通る組織であるため、経糸と緯糸の交点であるナックル数が少なく、剛性に乏しい。そして走行安定性も次第に悪化してしまうことがある。剛性向上等を目的とした織物として、特開２００４−５２１８８号公報の織物がある。この発明のように上面側表面を平織組織とすれば表面性、繊維支持性、剛性等を向上させることができる。しかし、この織物はナックル数が多くなるため緯糸の打ち込み本数を増やすことが困難であり、緻密な表面を形成することが難しい。また、平織組織の織物は繊維支持点数は多いが、ろ水空間が少なくろ水性、通気性に乏しい織物となってしまう。このように、工業用織物に必要とされる表面性、繊維支持性、剛性、走行安定性、ろ水性等の全ての要求を満足させる工業用織物は未だ開発されていなかった。
【特許文献１】特開２００４−６８１６８号公報
【特許文献２】特開２００４−５２１８８号公報
【発明の開示】
【発明が解決しようとする課題】
【０００４】
本発明は工業用織物に必要とされる表面性、繊維支持性、剛性、走行安定性、ろ水性等の全ての要求を満足させる工業用二層織物を提供しようとするものである。
【課題を解決するための手段】
【０００５】
本発明は、
「１．  上下に配置された上面側経糸と下面側経糸の組と、上面側緯糸および下面側緯糸と、該緯糸と織り合わされて上面側表面組織の一部と下面側表面組織の一部を形成する経地糸接結糸により構成された工業用二層織物において、
上面側表面が（ａ）１本の上面側緯糸の上側を通った後１本の上面側緯糸の下側を通る組織からなる経糸完全組織と、（ｂ）２本の上面側緯糸の上側を通った後２本の上面側緯糸の下側を通る組織からなる経糸完全組織、（ｃ）または１本の上面側緯糸の上側を通った後３本の上面側緯糸の下側を通る組織からなる経糸完全組織、（ｄ）または３本の上面側緯糸の上側を通った後１本の上面側緯糸の下側を通る組織からなる経糸完全組織、（ｅ）または３本の上面側緯糸の上側を通った後３本の上面側緯糸の下側を通る組織からなる経糸完全組織、（ｆ）または２本の上面側緯糸の上側を通った後４本の上面側緯糸の下側を通る組織からなる経糸完全組織、（ｇ）または４本の上面側緯糸の上側を通った後２本の上面側緯糸の下側を通る組織からなる経糸完全組織、（ｈ）または１本の上面側緯糸の上側を通った後５本の上面側緯糸の下側を通る組織からなる経糸完全組織、（ｉ）または５本の上面側緯糸の上側を通った後１本の上面側緯糸の下側を通る組織からなる（ｂ）〜（ｉ）の経糸完全組織のうちいずれか１つの経糸完全組織とを交互に配置してなることを特徴とする工業用二層織物。
２．  １項に記載された工業用二層織物を構成する完全組織が経糸１６本からなる１６シャフト、または経糸２４本からなる２４シャフトである工業用二層織物。
３．  １項または２項に記載された工業用二層織物の上面側表面組織が、１種類または２種類の緯糸完全組織から構成されている、工業用二層織物。
４．  １組以上の上面側経糸と下面側経糸の両方が、上面側緯糸および下面側緯糸と織り合わされて上面側表面組織の一部と下面側表面組織の一部を形成する経地糸接結糸であり、上面側表面は組になった経地糸接結糸がそれぞれ別の上面側緯糸と織り合わされ、それらが協働して上面側完全組織を構成する１本の経糸として機能する、１項ないし３項のいずれか１項に記載された工業用二層織物。
５．  １本以上の上面側経糸が、上面側緯糸および下面側緯糸と織り合わされて上面側表面組織の一部と下面側表面組織の一部を形成する経地糸接結糸であり、該経地糸接結糸と下面側経糸の組では、上面側表面は経地糸接結糸が上面側緯糸と織り合わされて上面側完全組織を構成する１本の経糸として機能する、１項ないし３項のいずれか１項に記載された工業用二層織物。
６．  １本以上の下面側経糸が、上面側緯糸および下面側緯糸と織り合わされて上面側表面組織の一部と下面側表面組織の一部を形成する経地糸接結糸であり、該経地糸接結糸と上面側経糸の組では、上面側表面は経地糸接結糸と上面側経糸がそれぞれ別の上面側緯糸と織り合わされ、それらが協働して上面側完全組織を構成する１本の経糸として機能する、１項ないし３項のいずれか１項に記載された工業用二層織物。
７．  ４項に記載された組になった経地糸接結糸が、一方の経地糸接結糸が上面側緯糸と織り合わされているところの下側で、もう一方の経地糸接結糸が少なくとも１本の下面側緯糸と織り合わされ、且つ、一方の経地糸接結糸が少なくとも１本の下面側緯糸と織り合わされているところの上側で、もう一方の経地糸接結糸が少なくとも１本の上面側緯糸と織り合わされ、１組の経地糸接結糸が互いに補完し合って上面側表面組織と下面側表面組織を形成している、工業用二層織物。
８．  下面側織物において、下面側緯糸が隣り合う２本の下面側経糸により下面側から同時に織り込まれ、下面側緯糸が２本の下面側経糸の上側を通った後複数本の経糸の下側を通る組織とすることで下面側表面に経糸複数本分の緯糸ロングクリンプを形成し、且つ下面側経糸が隣り合う左右の下面側経糸と交互に下面側緯糸の下側を通り部分を形成することで、下面側経糸は左右の下面側経糸と交互に隣接しジグザクに配置された、１項ないし７項のいずれか１項に記載された工業用二層織物。
９．  上面側表面に上面側緯糸と、上面側緯糸よりも線径の小さい補助緯糸が交互に配置され、且つ補助緯糸が複数本の経糸の上側を通るロングクリンプを形成する部分を有する組織である、１項ないし８項のいずれか１項に記載された工業用二層織物。
１０．  上面側緯糸本数が下面側緯糸本数の１から２倍の本数である、１項ないし９項のいずれか１項に記載された工業用二層織物。」
に関する。
本発明で上面側経糸等の上面側とは、製紙面側のことであり、下面側とは走行面側をいう。
【発明の効果】
【０００６】
本発明の工業用二層織物は、上下に配置された上面側経糸と下面側経糸の組と、上面側緯糸および下面側緯糸と織り合わされて上面側表面組織の一部と下面側表面組織の一部を形成する経地糸接結糸により構成されたものであり、上面側表面を２種類の経糸完全組織を交互に配置した完全組織としたことで、表面性、繊維支持性、剛性、走行安定性、ろ水性を向上するものである。
【発明を実施するための最良の形態】
【０００７】
本発明の工業用織物は、上下に配置された上面側経糸と下面側経糸の組と、上面側緯糸および下面側緯糸と織り合わされて上面側表面組織の一部と下面側表面組織の一部を形成する経地糸接結糸により構成された工業用二層織物であり、上面側表面が２種類の経糸完全組織を交互に配置した完全組織から構成されている。
織物の完全組織とは織物を構成する組織の最小単位であって、完全組織が上下左右に繰り返されて織物が形成される。経糸の完全組織とは織物の完全組織を形成する経糸組織のことをいい、緯糸の完全組織とは織物の完全組織を形成する緯糸組織のことをいう。また、本明細書において、経地糸接結糸が下面側表面を形成している時、それを下面側経糸と表現することがある。
本発明においては、上面側表面が２種類の経糸完全組織から構成されており、それらが交互に配置されている。具体的には、一方は（ａ）１本の上面側緯糸の上側を通った後１本の上面側緯糸の下側を通る経糸完全組織（以下平織の経糸完全組織という）であり、もう一方は、（ｂ）２本の上面側緯糸の上側を通った後２本の上面側緯糸の下側を通る組織からなる経糸完全組織、（ｃ）または１本の上面側緯糸の上側を通った後３本の上面側緯糸の下側を通る組織からなる経糸完全組織、（ｄ）または３本の上面側緯糸の上側を通った後１本の上面側緯糸の下側を通る組織からなる経糸完全組織、（ｅ）または３本の上面側緯糸の上側を通った後３本の上面側緯糸の下側を通る組織からなる経糸完全組織、（ｆ）または２本の上面側緯糸の上側を通った後４本の上面側緯糸の下側を通る組織からなる経糸完全組織、（ｇ）または４本の上面側緯糸の上側を通った後２本の上面側緯糸の下側を通る組織からなる経糸完全組織、（ｈ）または１本の上面側緯糸の上側を通った後５本の上面側緯糸の下側を通る組織からなる経糸完全組織、（ｉ）または５本の上面側緯糸の上側を通った後１本の上面側緯糸の下側を通る組織からなる経糸完全組織のうちいずれか１つ（以下その他の組織の経糸完全組織という）である。１／５又は５／１組織以上の１／９又は９／１、１／７又は７／１組織となると、経糸又は緯糸のとびが長くなり斜め剛性が低下してしまうため、好ましくない。この２つの経糸完全組織を交互に配置して上面側完全組織が形成される。また、本発明においては、上面側緯糸の完全組織は１種類、または２種類とし、それらに応じて完全組織を検討する必要がある。
【０００８】
経糸完全組織の選択については織物のシャフト数や用途等によって選択でき、１６シャフトの織物の場合、２本の上面側緯糸の上側を通った後２本の上面側緯糸の下側を通る組織からなる経糸完全組織、または１本の上面側緯糸の上側を通った後３本の上面側緯糸の下側を通る組織からなる経糸完全組織、または３本の上面側緯糸の上側を通った後１本の上面側緯糸の下側を通る組織からなる経糸完全組織がシャフト数の関係から好ましく、２４シャフトの織物の場合、上記の組織に加え３本の上面側緯糸の上側を通った後３本の上面側緯糸の下側を通る組織からなる経糸完全組織、または２本の上面側緯糸の上側を通った後４本の上面側緯糸の下側を通る組織からなる経糸完全組織、または４本の上面側緯糸の上側を通った後２本の上面側緯糸の下側を通る組織からなる経糸完全組織、または１本の上面側緯糸の上側を通った後５本の上面側緯糸の下側を通る組織からなる経糸完全組織、または５本の上面側緯糸の上側を通った後１本の上面側緯糸の下側を通る組織からなる経糸完全組織であってもよい。用途やシャフト数によって選択すればよい。また、剛性が必要とされる用途においては、１６シャフトの織物の方が経糸と緯糸の交点が多く好ましい。また上面側表面に緯糸ロングクリンプが要求されるところでは１本の上面側緯糸の上側を通った後３本の上面側緯糸の下側を通る組織からなる経糸完全組織や、１本の上面側緯糸の上側を通った後５本の上面側緯糸の下側を通る組織からなる経糸完全組織等が好ましい。しかし、これらの織物は経糸と緯糸のナックル数が少なく特に斜め剛性が低いため、剛性の要求される用途では好ましくない。
【０００９】
上面側表面に２つの経糸完全組織が存在することによる効果は、２つの経糸完全組織の機能が発現され、それぞれの経糸完全組織にある短所も補填されることである。つまり、上面側表面が平織の経糸完全組織のみで形成された織物は、表面性、繊維支持性、剛性には優れるが、打ち込み本数を増やすことができず他の組織の織物に比べて緻密な上面側表面を形成することができない。また、経糸、緯糸の交点で形成されるナックル数が多いためろ水空間が埋められて通気性、ろ水性が乏しくなる。
それに対して、上面側表面がその他の組織の経糸完全組織、例えば１本の上面側緯糸の上側を通った後、連続する３本の上面側緯糸の下側を通る経糸完全組織のみで形成された織物では、平織の経糸完全組織に比べ経糸と緯糸のナックル数が少ないため斜め方向の空間ができ、通気性、ろ水性に優れたものとなる。また、同線径の平織組織の織物に比べ緯糸の打ち込み本数を増やすこともできる。しかし、ナックル数が減るため剛性の低下は否めない。また、この種の織物は綾が存在するため、使用時において縦方向に引っ張られると伸び係数の違いから一方側に伸びてしまい、使用時に織物が斜めに変形したり寸法が変化したりし、片側進みとなり走行性に問題をきたしてしまうことがある。
このように、平織の経糸完全組織とその他の組織の経糸完全組織には長所と短所が共存しているが、本発明の織物では２つの経糸完全組織を交互に配置することで両者の長所を引き出ししつつも、短所を補填するため工業用織物に適したものとなる。
【００１０】
本発明の織物は上面側経糸、上面側緯糸、下面側経糸、下面側緯糸、経地糸接結糸により構成されている。上面側経糸は上面側緯糸と織り合わされて上面側表面を形成するものであり、下面側経糸は下面側緯糸と織り合わされて下面側表面を形成するものである。上面側経糸と下面側経糸は上下に配置され組を形成している。そして、経地糸接結糸は上面側緯糸と下面側緯糸の両方と織り合わされて、上面側表面の一部と下面側表面の一部の両方を形成し、且つ上面側層と下面側層を接結している。
本発明において、経地糸接結糸は単独では配置されなく、それらが（１）２本組になっているか、あるいは（２）上面側経糸との組、あるいは（３）下面側経糸との組になっている。このように経地糸接結糸は必ず組で配置されている。これら組を形成する（１）〜（３）のそれぞれの経糸は協働して上面側経糸完全組織を構成する１本の経糸、下面側経糸完全組織を構成する１本の経糸として機能する。
【００１１】
（１）の２本の経地糸接結糸の組の場合には、両者が同じ組織であっても異なる組織であってもよく、上面側緯糸および下面側緯糸と織り合わされて上面側表面組織の一部、そして下面側表面組織の一部を形成するものであればよい。上面側表面は組になった経地糸接結糸が交互に現れ、２本が協働して上面側完全組織を構成する１本の経糸として機能する。例えば、２本の経地糸接結糸が交互に上面側表面に現れてそれぞれが異なる上緯糸と織り合わされて経糸１本分の平織の経糸完全組織を形成したり、あるいは２本の経地糸接結糸が交互に上面側表面に現れて１本の上面側緯糸の上側を通った後、連続する３本の上面側緯糸の下側を通る組織からなる経糸完全組織を形成する。そして、下面側表面も２本の経地糸接結糸がそれぞれ少なくとも１本の下面側緯糸の下側を通り下面側組織が形成される。特に、一方の経地糸接結糸が上面側緯糸と織り合わされているところの下側で、もう一方の経地糸接結糸が少なくとも１本の下面側緯糸と織り合わされ、且つ、一方の経地糸接結糸が少なくとも１本の下面側緯糸と織り合わされているところの上側で、もう一方の経地糸接結糸が少なくとも１本の上面側緯糸と織り合わされ、１組の経地糸接結糸が上面側表面組織と下面側表面組織を互いに補完し合って各々の表面組織形成する組織とすると両側の表面組織を崩すことがないため好ましい。
そして、（２）上面側経糸と経地糸接結糸の組では、経地糸接結糸は上記（１）と同様に上面側緯糸と下面側緯糸の両方と織り合わされ、上面側表面は経地糸接結糸と上面側経糸が交互に現れ、２本が協働して上面側完全組織を構成する１本の経糸として機能する。例えば、１本の経地糸接結糸と上面側経糸が交互に上面側表面に現れて１本の平織の経糸完全組織を形成したり、あるいはそれらが交互に上面側表面に現れて２本の上面側緯糸の上側を通った後、２本の上面側緯糸の下側を通る組織からなる経糸完全組織を形成する。そして、下面側表面は経地糸接結糸が少なくとも１本の下面側緯糸の下側を通り下面側組織が形成される。
そして、（３）の下面側経糸と経地糸接結糸の組では、経地糸接結糸は上記（１）（２）と同様に上面側緯糸と下面側緯糸の両方と織り合わされており、上面側表面は経地糸接結糸が上面側緯糸と織り合わされて、上面側完全組織を構成する１本の経糸として機能する。例えば、１本の経地糸接結糸が上面側表面で１本の上面側緯糸の上側を通った後、３本の上面側緯糸の下側を通る組織からなる経糸完全組織を形成する。そして、下面側表面は経地糸接結糸が少なくとも１本の下面側緯糸の下側を通り、組になった下面側経糸と交互に下面側表面に現れて共同して下面側経糸組織が形成される。
【００１２】
経地糸接結糸はこのように３つのパターンがあるが、どの組をどのように配置してもよく、また配置割合、配置順序等特に限定はない。例えば、経地糸接結糸の組と、上面側経糸・下面側経糸の組を交互に１／１の割合で配置してもよく、また１／３の割合、２／２の割合、１／５の割合、３／１の割合等であっても構わない。また、上面側表面に平織の経糸完全組織を形成する経糸を経地糸接結糸としてもよく、その他の経糸完全組織を形成する経糸を経地糸接結糸としてもよい。もちろん、１つの織物の完全組織の中に上記２種類の経地糸接結糸を配置しても構わない。
下面側表面組織については特に限定はないが、耐摩耗性に優れる組織とすることが好ましく、下面側表面に下面側緯糸ロングクリンプを形成する組織等が好ましい。例えば、下面側緯糸が隣接する２本の経糸により下面側から織り込まれ、それ以外の部分は連続する６本の下面側経糸の下側を通る組織や、下面側緯糸が１本の下面側経糸の上側を通り、次いで１本の下面側経糸の下側を通り、次いで１本の下面側経糸の上側を通り、次いで連続する５本の下面側経糸の下側を通る組織等がある。隣り合う２本の下面側経糸が１本の下面側緯糸を下面側から同時に織り込むことで下面側緯糸が下面側表面に下面側経糸複数本分の緯糸ロングクリンプを形成すると同時に、下面側経糸が隣り合う左右の下面側経糸と交互に下面側緯糸の下側を通る部分を形成することで、下面側経糸は左右の下面側経糸と交互に隣接しジグザグ配置組織とすると、ろ水性や斜め剛性を向上させることができる。
【００１３】
横方向の糸は上面側緯糸と下面側緯糸があり、それらが上下に配置されている。緯糸の配置割合は、上面側緯糸と下面側緯糸を同数の割合で配置してもよく、好ましくは上面側緯糸が下面側緯糸より多く配置した方が表面性、繊維支持性が向上する。例えば、上面側緯糸と下面側緯糸を２：１の割合、３：１の割合等である。
本発明に使用される糸は用途によって選択すればよいが、例えば、モノフィラメントの他、マルチフィラメント、スパンヤーン、捲縮加工や嵩高加工等を施した一般的にテクスチャードヤーン、バルキーヤーン、ストレッチヤーンと称される加工糸、あるいはこれらをより合わせるなどして組み合わせた糸が使用できる。また、糸の断面形状も円形だけでなく四角形状や星型等の短形状の糸や楕円形状、中空等の糸が使用できる。また、糸の材質としても、自由に選択でき、ポリエステル、ポリアミド、ポリフェニレンサルファイド、ポリフッ化ビニリデン、ポリプロ、アラミド、ポリエーテルエーテルケトン、ポリエチレンナフタレート、ポリテトラフルオロエチレン、綿、ウール、金属等が使用できる。もちろん、共重合体やこれらの材質に目的に応じてさまざまな物質をブレンドしたり含有させた糸を使用しても良い。
抄紙用ワイヤーとしては一般的には、上面側経糸、下面側経糸、経地糸接結糸、上面側緯糸には剛性があり、寸法安定性に優れるポリエステルモノフィラメントを用いるのが好ましい。また、耐摩耗性が要求される下面側緯糸にはポリエステルモノフィラメントとポリアミドモノフィラメントを交互に配置する等、交織するのが剛性を確保しつつ耐摩耗性を向上できて好ましい。
【００１４】
織物を構成する糸の線径は、上面側表面を形成する上面側経糸、上面側緯糸は、緻密な表面を形成するために比較的線径の小さいものを使用すればよい。また、上面側緯糸の隣に上面側緯糸より線径の小さい補助緯糸を配置してもよい。特に上面側表面に形成される緯糸完全組織が２種類存在する場合には、上面側表面に複数本の経糸の上側を通るロングクリンプを形成する側の糸を補助緯糸とし、もう一方を上面側緯糸とするとよい。補助緯糸を配置することで緯方向の繊維支持性が向上する効果がある。
摩耗を受け持つ下面側経糸、下面側緯糸は比較的線径の大きいものを使用すればよい。経地糸接結糸は上面側表面の表面性を重視する場合には上面側経糸とほぼ同径とすればよく、耐摩耗性を重視する場合については経地糸接結糸を下面側経糸とほぼ同径の比較的大きい線径の糸を用いてもよい。また製織上の問題から経地糸接結糸と下面側経糸を同線径としても構わない。線径や材質については目的や用途によって適宜選択できる。
【００１５】
発明の実施の形態を実施例にもとづき図面を参照して説明する。
図１〜１２は本発明の実施例の完全組織を示す意匠図である。完全組織とは、織物組織の最小の繰り返し単位であって、この完全組織が上下左右につながって織物全体の組織が形成される。図１３は図１の経糸１、２に沿った断面図であり、図１４は図８の経糸１、２に沿った断面図であり、図１５は図９の経糸１、２に沿った断面図である。
意匠図において、経糸はアラビア数字、例えば１、２、３で示し、緯糸はダッシュを付したアラビア数字、例えば１´、２´、３´で示す。経糸は、上面側経糸と下面側経糸が上下に配置された組と、２本の経地糸接結糸の組、上面側経糸と経地糸接結糸の組、下面側経糸と経地糸接結糸の組のいずれかであり、いずれかの経地糸接結糸との組が完全組織の中に少なくとも１組配置されている。緯糸は、上面側緯糸のみの部分や、上面側緯糸と下面側緯糸が上下に配置しているところがあり、上面側緯糸が配置されている部分を上面側緯糸よりも線径の小さい補助緯糸としても構わない。
また、×印は上面側経糸が上面側緯糸の上側に位置していることを示し、□印は下面側経糸が下面側緯糸の下側に位置していることを示す。◆印、●印は経地糸接結糸が上面側緯糸の上側に位置していることを示し、◇印、○印は経地糸接結糸が下面側緯糸の下側に位置していることを示す。
【実施例】
【００１６】
（実施例１）
図１の意匠図において、２、３、４、６、７、８が、上面側経糸と下面側経糸の組で上下に配置されており、１、５が経地糸接結糸の組で、２本の経地糸接結糸が組になって配置されている。１´、２´、３´〜１６´は緯糸であり、上面側緯糸と下面側緯糸が上下に配置されている。上面側緯糸と下面側緯糸の配置割合は２：１で、奇数番号の上面側緯糸の下側に下面側緯糸が上下に配置されている。
図１３の経糸１、２に沿った断面図を見てもわかるように、実施例１は上面側表面が１本の上面側緯糸の上側を通った後１本の上面側緯糸の下側を通る組織を繰り返した経糸完全組織と、１本の上面側緯糸の上側を通った後３本の上面側緯糸の下側を通る組織を繰り返した経糸完全組織が交互に配置されてなる１６シャフトの２層織物である。そして、経地糸接結糸の組と、上面側経糸、下面側経糸の組を１：３の割合で配置してなる。
経地糸接結糸の組において、一方の経地糸接結糸が上面側緯糸と織り合わされて上面側組織を形成しているとき、もう一方の経地糸接結糸は１本の下面側緯糸と織り合わされて下面側組織を形成している。つまり上面側表面において、２本の経地糸接結糸が交互に上面側表面組織の一部を形成し、下面側表面でも２本の経地糸接結糸が交互に下面側表面組織の一部を形成する。
１本の経地糸接結糸の組織は、１本の上面側緯糸の上側を通った後、３本の上面側緯糸と下面側緯糸の間を通り、１本の上面側緯糸の上側を通り、３本の上面側緯糸と下面側緯糸の間を通り、１本の上面側緯糸の上側を通り、３本の上面側緯糸と下面側緯糸の間を通り、次いで１本の下面側緯糸の下側を通り、３本の上面側緯糸と下面側緯糸の間を通る組織である。そしてもう一方の経地糸接結糸は、１本の上面側緯糸の上側を通った後、５本の上面側緯糸と下面側緯糸の間を通り、次いで１本の下面側緯糸の下側を通り、９本の上面側緯糸と下面側緯糸の間を通る組織である。これらの組織を組み合わせ、上面側表面に１本の上面側緯糸の上側を通った後３本の上面側緯糸の下側を通る組織を繰り返した経糸完全組織を形成する。また、下面側表面も下面側を形成する経糸が、１本の下面側緯糸の下側を通った後２本の下面側緯糸の上側を通り、１本の下面側緯糸の下側を通り、４本の下面側緯糸の上側を通る組織となる。本実施例において組になった経地糸接結糸のそれぞれは異なる組織のものであるが、もちろん同じ組織であっても構わない。
このように、２本の組になった経糸地糸接結糸を用いることにより、上面側表面組織、下面側表面組織を崩すことなく、上面側織物、下面側織物を強力に接結することができる。また、付加的な接結糸が存在しないため打ち込み本数を増やすこともできる。
そして、上面側表面に２つの経糸完全組織が存在することにより、２つの経糸完全組織の機能が発現され、それぞれの経糸完全組織にある短所も補填されることである。つまり、表面性、繊維支持性、剛性、通気性、ろ水性に優れ、打ち込み本数を増やすことができ緻密な上面側表面を形成することができる。
上面側緯糸は３本の上面側経糸の上側を通った後１本の上面側経糸の下側を通る組織と、１本の上面側経糸の上側を通った後１本の上面側経糸の下側を通る組織の２種類があり、これらが交互に配置されている。
下面側表面は下面側緯糸が隣り合う２本の経糸の上側を通り、次いで６本分の経糸の下側を通って下面側表面に下面側緯糸のロングクリンプを形成する組織とした。このような組織とすると耐摩耗性に優れたものとなる。また、下面側経糸が隣り合う左右の下面側経糸と交互に隣接しながらジグザグ配置されているため、上面側経糸と下面側経糸の重なりがずれて、ランダムな大きさ、形状のろ水空間が形成されるため、急激な脱水を抑制する効果がある。例えば、隣接する下面側経糸３と下面側経糸４が同時に下面側緯糸５により織り合わされているため、下面側経糸３が下面側緯糸５と織り合わされるところでは下面側経糸３は下面側経糸４側に寄り、隣接する下面側経糸２と下面側経糸３が同時に下面側緯糸１１により織り合わされているため、下面側経糸３が下面側緯糸１１と織り合わされるところでは下面側経糸３は下面側経糸２側に寄る。それにより、下面側経糸３は、右に左に蛇行したジグザグ配置となる。その他の下面側経糸、経地糸接結糸についても同様であり、脱水マークを抑制する効果がある。
【００１７】
（実施例２）
図２は本発明の他の実施例であり、上面側表面が１本の上面側緯糸の上側を通った後１本の上面側緯糸の下側を通る組織を繰り返した経糸完全組織と、２本の上面側緯糸の上側を通った後２本の上面側緯糸の下側を通る組織を繰り返した経糸完全組織が交互に配置された１６シャフトの２層織物である。経地糸接結糸の組と、上面側経糸、下面側経糸の組を１：３の割合で配置し、経地糸接結糸の組は、上面側表面に２本の上面側緯糸の上側を通った後２本の上面側緯糸の下側を通る組織を繰り返した経糸完全組織を形成した。
実施例１と異なる点は、上面側表面に形成される経糸完全組織であり、１本の上面側緯糸の上側を通った後１本の上面側緯糸の下側を通る経糸完全組織は同じであるが、２本の上面側緯糸の上側を通った後２本の上面側緯糸の下側を通る組織を繰り返した経糸完全組織としたところが異なる。このように、実施例１と同じ上面側表面組織でなくても、表面性、繊維支持性、剛性、通気性、ろ水性に優れ、打ち込み本数を増やすことができ緻密な上面側表面を形成する織物とすることができる。また、経地糸接結糸の組織についても２本が協働して上面側表面組織と下面側表面組織を形成し、上面側織物と下面側織物を接結するものであればこのような組織であっても構わない。
上面側緯糸組織は、２本の経糸の上側を通り、次いで２本の経糸の下側を通る１種類の緯糸組織が順に配置されている。
【００１８】
（実施例３）
図３は本発明の他の実施例であり、実施例２と上面側表面組織は同じであるが組になった経地糸接結糸組織を、上面側表面に１本の上面側緯糸の上側を通った後１本の上面側緯糸の下側を通る組織を繰り返した経糸完全組織とした。本実施例の織物であっても、表面性、繊維支持性、剛性、通気性、ろ水性に優れ、打ち込み本数を増やすことができ緻密な上面側表面を形成する織物とすることができる。
【００１９】
（実施例４）
図４は本発明の他の実施例であり、経地糸接結糸の組と、上面側経糸、下面側経糸の組を１：１の割合で配置したものである。経地糸接結糸の組織は実施例２の組織と同じとし、経地糸接結糸の組が常に、上面側表面に２本の上面側緯糸の上側を通った後２本の上面側緯糸の下側を通る組織を繰り返した経糸完全組織を形成し、上面側経糸が１本の上面側緯糸の上側を通った後１本の上面側緯糸の下側を通る組織を繰り返した経糸完全組織とした。本実施例の織物であっても、表面性、繊維支持性、剛性、通気性、ろ水性に優れ、打ち込み本数を増やすことができ緻密な上面側表面を形成する織物とすることができる。
【００２０】
（実施例５）
図５は本発明の他の実施例であり、経地糸接結糸の組と、上面側経糸、下面側経糸の組を２：２の割合で配置した。このような配置とすることで、経地糸接結糸の組織が、上面側表面に１本の上面側緯糸の上側を通った後１本の上面側緯糸の下側を通る組織を繰り返した経糸完全組織と、２本の上面側緯糸の上側を通った後２本の上面側緯糸の下側を通る組織を繰り返した経糸完全組織の２種類とした。また、上面側経糸も同じ２種類の上面側経糸完全組織を形成する組織とした。このように経糸地糸接結糸が２種類の上面側経糸完全組織を形成する織物としてももちろん構わなく、このような織物であっても、表面性、繊維支持性、剛性、通気性、ろ水性に優れ、打ち込み本数を増やすことができ緻密な上面側表面を形成する織物とすることができる。
【００２１】
（実施例６）
図６は本発明の他の実施例であり、実施例２の織物の下層面側織物組織をかえたものである。実施例１〜５の下層面側織物組織は、下面側緯糸が２本の経糸の上側を通った後、６本の経糸の下側を通り下面側表面に経糸６本分のロングクリンプを形成する組織であるが、本実施例の組織は、１本の経糸の上側を通った後、１本の経糸の下側を通り、次いで１本の経糸の上側を通り、次いで５本の経糸の下側を通る組織である。下面側表面に緯糸のロングクリンプを形成するため耐摩耗性に優れ、また下面側緯糸が接近する２本の経糸により下面側から強力に織り込まれているため、織物剛性、接結力等にも優れた織物となる。このように下面側織物組織は特に限定されなく、どのような組織であっても構わない。
【００２２】
（実施例７）
図７は本発明の他の実施例であり、図６の下層面側織物組織をかえたものである。本実施例の下層面側織物組織は、下層面側表面を形成する隣り合う２本の経糸が、１本の下層面側緯糸の上側を通った後、１本の下層面側緯糸の上側を通る組織を繰り返した組織である。このような組織とすることで織物剛性、接結強度を向上させることができる。また、線径の細い経糸地糸接結糸を用いることで厚みの薄い織物とすることができる。
【００２３】
（実施例８）
図８は本発明の他の実施例であり、経地糸接結糸と上面側経糸の組を配置したものである。実施例１〜７までは２本の経地糸接結糸の組、上面側経糸と下面側経糸の組により構成された織物であったが、本実施例では経糸地糸接結糸と上面側経糸が組を形成し、それらが協働して上面側表面に上面側経糸１本分の経糸完全組織、下面側表面に下面側経糸１本分の経糸完全組織を形成するものである。図１４には本実施例の経糸１、２の経糸に沿った断面図が示されている。
経糸１と経糸５が経地糸接結糸と上面側経糸の組であり、図１４の経地糸接結糸１の断面図を見てもわかるように、具体的には経地糸接結糸と組になっている上面側経糸が１本の上面側緯糸の上側を通った後１本の上面側緯糸の下側を通る組織を６回繰り返し、次いで４本の上面側緯糸と下面側緯糸の間を通る組織とした。そして、上面側経糸が上面側表面に現れていない部分で、経地糸接結糸が上面側表面に現れて上面側表面組織の一部を形成するものとした。経地糸接結糸は、１本の上面側緯糸の上側を通った後１本の上面側緯糸の下側を通り、１本の上面側緯糸の上側を通った後、３本の上面側緯糸と下面側緯糸の間を通り、次いで１本の下面側緯糸の下側を通り、次いで５本の上面側緯糸と下面側緯糸の間を通り、１本の下面側緯糸の下側を通り、３本の上面側緯糸と下面側緯糸の間を通る組織とした。これらが組み合わされて上面側表面に、１本の上面側緯糸の上側を通った後１本の上面側緯糸の下側を通る組織が繰り返された経糸完全組織が形成される。下面側表面においては、経糸１では経地糸接結糸１のみが下面側表面組織を形成しており、上面側経糸は下面側表面に現れない。経糸２、３、４では上面側経糸と下面側経糸が組を形成しているため、上面側経糸２、３、４は上面側表面組織を形成し、下面側経糸２、３、４が下面側表面組織を形成している。
このように経地糸接結糸と上面側経糸の組が配置された２層織物であっても、表面性、繊維支持性、剛性、通気性、ろ水性に優れ、打ち込み本数を増やすことができ緻密な上面側表面を形成する織物とすることができる。
【００２４】
（実施例９）
図９は本発明の他の実施例であり、経地糸接結糸と下面側経糸の組を配置したものである。実施例８では経地糸接結糸と上面側経糸の組が配置された織物であったが、本実施例では経糸地糸接結糸と下面側経糸が組を形成し、上面側表面に上面側経糸１本分の経糸完全組織を形成し、下面側表面にはそれらが協働して下面側経糸１本分の経糸完全組織を形成するものである。図１５には本実施例の経糸１、２の経糸に沿った断面図が示されている。
経糸１と経糸５が経地糸接結糸と下面側経糸の組であり、図１５の経地糸接結糸１の断面図を見てもわかるように、具体的には経糸地糸接結糸が１本の上面側緯糸の上側を通った後３本の上面側緯糸の下側を通り、１本の上面側緯糸の上側を通った後３本の上面側緯糸の下側を通り、１本の上面側緯糸の上側を通った後３本の上面側緯糸の下側を通り、次いで１本の上面側緯糸の上側を通り、１本の下面側緯糸の下側を通る組織とした。
下面側経糸は１本の下面側緯糸の下側を通りそれ以外の下面側緯糸の上側を通る組織とした。そして下面側経糸と経地糸接結糸が協働して、１本の下面側緯糸の下側を通り、次いで２本の下面側緯糸の上側を通り、次いで１本の下面側緯糸の下側を通り、４本の下面側緯糸の上側を通る組織を下面側表面に形成した。
経糸２、３、４では上面側経糸と下面側経糸が組を形成しているため、上面側経糸２、３、４は上面側表面組織を形成し、下面側経糸２、３、４が下面側表面組織を形成している。
このように経地糸接結糸と下面側経糸の組が配置された２層織物であっても、表面性、繊維支持性、剛性、通気性、ろ水性に優れ、打ち込み本数を増やすことができ緻密な上面側表面を形成する織物とすることができる。
【００２５】
（実施例１０）
図１０は本発明の他の実施例であり、上面側表面が１本の上面側緯糸の上側を通った後１本の上面側緯糸の下側を通る組織を繰り返した経糸完全組織と、２本の上面側緯糸の上側を通った後４本の上面側緯糸の下側を通る組織を繰り返した経糸完全組織が交互に配置された２４シャフトの２層織物である。２本の経地糸接結糸が組を形成しており、それらの組と、上面側経糸、下面側経糸の組が１：３の割合で配置され、経地糸接結糸の組は、上面側表面に２本の上面側緯糸の上側を通った後４本の上面側緯糸の下側を通る組織を繰り返した経糸完全組織を形成する組織とした。このようにシャフト数が多くなっても構わなく、他の実施例同様に表面性、繊維支持性、剛性、通気性、ろ水性に優れ、打ち込み本数を増やすことができ緻密な上面側表面を形成する織物とすることができる。
【００２６】
（実施例１１）
図１１は本発明の他の実施例であり、上面側表面が１本の上面側緯糸の上側を通った後１本の上面側緯糸の下側を通る組織を繰り返した経糸完全組織と、３本の上面側緯糸の上側を通った後３本の上面側緯糸の下側を通る組織を繰り返した経糸完全組織が交互に配置された２４シャフトの２層織物である。２本の経地糸接結糸が組を形成しており、実施例１０と異なる点は、経地糸接結糸の組織であり、経地糸接結糸の組は、上面側表面に１本の上面側緯糸の上側を通った後１本の上面側緯糸の下側を通る組織を繰り返した経糸完全組織を形成する組織とした。また、上面側表面を形成するもう一方の経糸完全組織も、３本の上面側緯糸の上側を通った後３本の上面側緯糸の下側を通る組織を繰り返した組織とした。本実施例も他の実施例同様に表面性、繊維支持性、剛性、通気性、ろ水性に優れ、打ち込み本数を増やすことができ緻密な上面側表面を形成する織物とすることができる。
【００２７】
（実施例１２）
図１２は本発明の他の実施例であり、上面側表面が１本の上面側緯糸の上側を通った後１本の上面側緯糸の下側を通る組織を繰り返した経糸完全組織と、１本の上面側緯糸の上側を通った後５本の上面側緯糸の下側を通る組織を繰り返した経糸完全組織が交互に配置された２４シャフトの２層織物である。２本の経地糸接結糸が組を形成しており、実施例１１と異なる点は、上面側表面組織であり、上面側の一方の経地糸接結糸の組織を１本の上面側緯糸の上側を通った後５本の上面側緯糸の下側を通る組織を繰り返した経糸完全組織とした。実施例１１の織物よりもナックル数が少なく斜め剛性が低いが、平織の経糸完全組織が交互に配置されているため、工業用織物として好適に使用することができる。また他の実施例同様に表面性、繊維支持性、剛性、通気性、ろ水性に優れ、打ち込み本数を増やすことができ緻密な上面側表面を形成する織物とすることができる。
【産業上の利用可能性】
【００２８】
本発明の工業用織物は、表面性、剛性、走行安定性、繊維支持性、ろ水性等の要求を満たすので、製紙用等の工業用織物に用いられる。 
【図面の簡単な説明】
【００２９】
【図１】本発明の実施例１の工業用二層織物の意匠図である。
【図２】本発明の実施例２の工業用二層織物の意匠図である。
【図３】本発明の実施例３の工業用二層織物の意匠図である。
【図４】本発明の実施例４の工業用二層織物の意匠図である。
【図５】本発明の実施例５の工業用二層織物の意匠図である。
【図６】本発明の実施例６の工業用二層織物の意匠図である。
【図７】本発明の実施例７の工業用二層織物の意匠図である。
【図８】本発明の実施例８の工業用二層織物の意匠図である。
【図９】本発明の実施例９の工業用二層織物の意匠図である。
【図１０】本発明の実施例１０の工業用二層織物の意匠図である。
【図１１】本発明の実施例１１の工業用二層織物の意匠図である。
【図１２】本発明の実施例１２の工業用二層織物の意匠図である。
【図１３】本発明の実施例１の経糸１、２の経糸に沿った断面図である。
【図１４】本発明の実施例８の経糸１、２の経糸に沿った断面図である。
【図１５】本発明の実施例９の経糸１、２の経糸に沿った断面図である。
【符号の説明】
【００３０】
１、３、５・・・１６  上面側経糸と下面側経糸の組、または２本の経地糸接結糸の組、または上面側経糸と経地糸接結糸の組、下面側経糸と経地糸接結糸の組
１´〜２４´  上面側緯糸、下面側緯糸
【図１】
2006144145.tif 000003
【図２】
2006144145.tif 000004
【図３】
2006144145.tif 000005
【図４】
2006144145.tif 000006
【図５】
2006144145.tif 000007
【図６】
2006144145.tif 000008
【図７】
2006144145.tif 000009
【図８】
2006144145.tif 000010
【図９】
2006144145.tif 000011
【図１０】
2006144145.tif 000012
【図１１】
2006144145.tif 000013
【図１２】
2006144145.tif 000014
【図１３】
2006144145.tif 000015
【図１４】
2006144145.tif 000016
【図１５】
2006144145.tif 000017